(57)【特許請求の範囲】
【請求項１】
アルケマ（Arkema）法に従って０．５ｇ／ｄｌのメタクレゾール中で２５℃で測定した固有粘度が０．５以下であるプレポリマーの粉末を外界温度で粉砕し、この粉砕を対向空気ジェットミルで実行することを特徴とする、粒子が鋭いエッジのない非球面状の不規則な形状を有し、粒子の体積平均直径が５〜２０μｍで、ＤＩＮ  ＩＳＯ規格７８７Ｎに従って測定した吸収容積が１００ｇのポリアミド粉末に対して５５〜１１０ｇの油の範囲内にあり、１トンの圧力で圧縮して圧密化した時の粉末の破壊強度が１００〜６００ニュートンの範囲内にある、少なくとも部分的に再生可能な材料に由来するポリアミド（ＰＡ）（ホモポリアミドまたはコポリアミド）粉末の製造方法。
【請求項２】
上記プレポリマーのアルケマ（Arkema）法に従って０．５ｇ／ｄｌのメタクレゾール中で２５℃で測定した固有粘度が０．２５〜０．５の範囲内にある請求項１に記載の方法。
【請求項３】
粉砕の前にヒュームドシリカをプレポリマー粉末に加える請求項１または２に記載の方法。
【請求項４】
数平均値分子量が５０００ｇ／モル以下で、アルケマ（Arkema）法に従って０．５ｇ／ｄｌのメタクレゾール中で２５℃で測定した固有粘度が０．５以下であるのポリアミドのプレポリマーを粉砕前に製造する請求項１〜３のいずれか一項に記載の方法。
【請求項５】
数平均値分子量が５００〜３０００ｇ／モルの範囲内にある請求項４に記載の方法。
【請求項６】
粉砕段階の後に、粉末に要求される最終粘度まで粉砕されたプレポリマー粒子の粘度を上昇させる請求項１〜５のいずれか一項に記載の方法。
【請求項７】
上記の粘度の上昇を乾燥機中での固相縮合重合で行う請求項１〜６のいずれか一項に記載の方法。
【請求項８】
各段階が溶剤を全く含まない請求項１〜７のいずれか一項に記載の方法。
【請求項９】
粉砕速度を調節することによってポリアミド粉末の最終粒度を直接調節する請求項１〜８のいずれか一項に記載の方法。
【請求項１０】
粉砕機と一体化されたセレクタによって粉砕速度を調節する請求項９に記載の方法。
【請求項１１】
上記ポリアミド粉末が１１−アミノウンデカン酸、ｎ−ヘプチルアミノ−１１−ウンデカン酸、セバシン酸、デカンジアミン、脂肪酸ジアシッド、脂肪酸のダイマーおよびこれの混合物の少なくとも１つを含む請求項１〜１０のいずれか一項に記載の方法。
【請求項１２】
上記ホモポリアミドがＰＡ１１およびＰＡ１０．１０から選択され、上記コポリアミドがＰＡ１１、ＰＡ１０．１０、ＰＡ１０．３６、ＰＡ６．１０、ＰＡ１０．Ｔおよびこれらの混合物の少なくとも１つを含む請求項１〜１１のいずれか一項に記載の方法。
【請求項１３】
上記ポリアミド（ＰＡ）の全部が再生可能な材料に由来する請求項１〜１２のいずれか一項に記載の方法。
【請求項１４】
上記ポリアミド（ＰＡ）粉末の粒子の比表面積が１〜２０ｍ2／ｇの範囲内にある請求項１〜１３のいずれか一項に記載の方法。
【請求項１５】
上記粒子の比表面積が２〜１０ｍ2／ｇの範囲内にある請求項１４に記載の方法。
【請求項１６】
粒子の比表面積が３〜６ｍ2／ｇの範囲内にある請求項１〜１５のいずれか一項に記載の方法。
【請求項１７】
ＤＩＮ  ＩＳＯ規格７８７Ｎに従って測定した吸収容積が１００ｇのポリアミド粉末に対して６０〜９０ｇの油の範囲内にある請求項１〜１６のいずれか一項に記載の方法。
【請求項１８】
１トンの圧力で圧縮して圧密化した時のポリアミド粉末の破壊強度が１５０〜５００ニュートンの範囲内にある請求項１〜１７のいずれか一項に記載の方法。
【請求項１９】
上記ポリアミド（ＰＡ）が14Ｃを含む請求項１〜１８のいずれか一項に記載の方法。
【請求項２０】
再生可能な材料起源のカーボンの量を少なくとも２０質量％含む請求項１〜１９のいずれか一項に記載の方法。
【請求項２１】
再生可能な材料起源のカーボンの量を少なくとも５０質量％含む請求項２０に記載の方法。
【請求項２２】
14Ｃを少なくとも０．２×１０-10質量％含む請求項１〜２１のいずれか一項に記載の方法。
【請求項２３】
14Ｃを少なくとも０．６×１０-10質量％含む請求項２２に記載の方法。
【請求項２４】
上記ポリアミド粉末が顔料、充填剤、抗酸化剤および粉末結合剤の中から選択される添加剤をさらに含む請求項１〜２３のいずれか一項に記載の方法。
【請求項２５】
請求項１〜２４のいずれか一項に記載の方法で製造されたポリアミド粉末の化粧品、医薬品または香水での使用。
【請求項２６】
上記ポリアミド粉末の圧密化粧品処方での圧密剤としての請求項２５に記載の使用。
【請求項２７】
上記ポリアミド粉末のマティフアイニイング剤（matifying agent）としての請求項２５に記載の使用。
【請求項２８】
上記ポリアミド粉末のファンデーションまたはアイシャドーでの請求項２５に記載の使用。
【請求項２９】
請求項１〜２４のいずれか一項に記載の方法で製造されたポリアミド粉末のコーテング、ペイント、腐蝕防止剤組成物、紙用添加剤、電磁波照射による粉末溶融または焼結方法、電気泳動ゲル、多層複合材料、包装、おもちゃ、テキスタイル、自動車および／または電子工業での使用。
【発明の詳細な説明】
【技術分野】
【０００１】
本発明は、微粉末、例えば化粧品、医薬品または香水で使用される微粉末に関するものである。
本発明は特に、再生可能な材料からのポリアミド微粉末に関するものである。
本発明はさらに、再生可能な出発材料から上記微粉末を製造する方法に関するものである。
【背景技術】
【０００２】
従来の化粧品中には基本的に石油起源または合成起源の成分が含まれている。それらを得るための製造方法は時として環境汚染源とみなされている。すなわち、これら成分の合成で使用される出発材料が石油留分のスチームクラッキングや接触分解で得られ、これらの材料を使用することは温室化効果の増大の原因となる。鉱油の埋蔵鉱量は世界的に減少しており、これら出発材料の資源は徐々に枯渇する。
【０００３】
バイオマスに由来する出発材料は再生可能な資源であり、生育環境への影響は少なく、石油製品の精製工程（高エネルギーを必要とする）は不必要である。また、Ｃ０2の発生量が減り、地球温暖化に対する影響は少ない。従って、化石燃料起源の出発材料に依存しない、再生可能材料を起源とする出発材料を使用した合成プロセスが必要である。
【０００４】
今日の消費者は植物起源の製品により多くの魅力を感じており、より安全で、肌により良いと評価されている。さらに、化粧品の市場のように競争の激しい分野では、有効性、きめ（texture）、感覚性(sensorielles)の性能を合せた化粧配合組成に対する消費者の要求に応えなければならない。しかし、これらの性質は出発材料と使用プロセスに依存する。
さらに、消費者の期待と要求に応える新しい化粧品を創るにはそれに適した出発材料の探索が必要である。
【０００５】
従って、本発明の目的は、上記の各種条件を満たし、しかも、有効性、きめ細かさ、感覚性および生態学的かつ生物倫理的にも満足するポリマー粉末を提供することにある。
【０００６】
現在化粧品で広く使用されている粉末は無機質起源のもの（タルク、シリカ、カオリン、セリサイト、炭酸カルシウムまたは炭酸マグネシウム）、酸化物（T102、ZnO）、植物起源のもの（デンプン）、動物起源のもの（絹の粉末）、合成起源のもの（ポリ（メチル）メタクリレート、PMMA、ポリアミド12、ＰＡ 12）である。
【０００７】
無機質起源の粉末は合成粉末より感覚性を劣っており、その手触りは多くの場合粗く、乾燥しており、肌を乾燥させ、炎症を生じることもある。
【０００８】
石油起源のポリアミド12の粉末はその絹のような柔らかい感じのために化粧品の処方で特に認められていきる。このＰＡ12粉末は化粧品（アイシャドー、ファンデーション、口紅、マスカラ、その他）、スキンケア処方（デークリーム、ナイトクリーム、ボディー乳液）、日焼け止め処方、その他で用いられている。これらの処方に必要な感覚性を得るために、この粉末の平均粒度は100μm以下、好ましくは50μm以下、さらに好ましくは20μm以下でなければならない。
【０００９】
化粧品処方用ＰＡ 12粉末の例としては下記の商用製品を挙げることができる：Orgasol 2002 EXD NAT COS（Arkema）、Nylonpoly WL 10（cration Couleurs）、Covabead N12-10（LCW）、5P500（東レ）、Ubesta（UBE）、Tegolon 12-20（Evonik）。
【００１０】
製造プロセスが異なると、異なる粉末特性を有するポリアミド12の粉末が生産できる。例えば、直接合成方法ではラウリルラクタムまたはアミノドデカン酸の重合によってポリアミド12の粉末を生産する。製造プロセスの種類に応じて孔のない完全球形の粉末または多孔質回転楕円体の粉末になる。後者の粉末の例としてはArkema France社から商品名Orgasolで市販のＰＡ 12を挙げることができる。
【００１１】
さらに、溶解／沈殿法もある。この方法ではポリマーを溶剤に溶解し、次いで再沈殿させてポリマー粉末を生産する。この方法では回転楕円体の粉末が得られ、気孔率は種々変化する。
【００１２】
例えば特許文献１（ドイツ特許第DE4421454号公報）に溶解／沈殿法でポリアミド12粉末を製造する方法が記載されている。この特許の目的は球形で粒度の幅が狭いＰＡ 12粉末を得ることにある。この方法では沈殿可能な高分子量かつ粘度が十分に高いポリアミドを使用する必要がある。従って沈殿後に得られる粉末は厳しい条件下で粉砕して30μｍ以下の直径にする必要がある。
【００１３】
しかし、上記方法の全てはＰＡ 12の粉末を得るためには石油化学に由来するラウリルラクタムおよびアミノドデカン酸を重合する必要がある。さらに、20μm以下の粒度を有する粉末を得るためには、多量の溶剤を使用する必要があり、この用材も石油化学品から誘導される。
【００１４】
ポリアミド12の粉末と違って、ポリアミド11（ＰＡ１１）の粉末は植物起源の出発材料から作られる。
【００１５】
植物材料は地球上の多くの場所で再生可能な状態で需要に応じて多量に耕作できるという利点がある。この再生可能な出発材料は天然の動物または植物の資源であり、これらは人間の時間で短い期間に再構成することができる。特に、これら資源は消費速度以上の速さで再生可能であることが必要である。
【００１６】
ＰＡ１１がArkema社で生産されており、ＰＡ１１-ベースの製品が商品名Rilsan（登録商標）11またはRilsan（登録商標）Ｂで市販されている。これらの製品のベースとなる出発材料はひまし油（caster oil）で、ひま（ricin）の植物のひま豆から抽出される。これまで、ＰＡ１１の粉末は衝撃粉砕機を使用してプレポリマーを磨砕して得ている。この衝撃粉砕機は機械的粉砕を実行するロータ−ステータ装置を有する。ローターはピンまたはハンマーを有し、生成物はステータによって形成される溝板に向かって放出される。この方法では生成物は衝撃、衝突または摩擦によって粉砕される。従って、得られる粉末の粒子は大なり小なり異なっている。
【００１７】
しかし、従来の特徴、特に粒度（一般に100μｍ以上）および／または形状を有するＰＡll粉末は、化粧およびスキンケア用途（例えばデークリーム、ナイトクリームまたは日焼け止めクリーム）に適した感覚性を有する化粧品粉末として使用することができなかった。特に、現在使用している製造方法では工業プロセスで平均直径が30μｍ以下のＰＡ１１粉末の粒子を得ることができない。
【００１８】
特許文献２（欧州特許第EP1847559号公報）および特許文献３（米国特許第US 6 127 513号明細書）には直接合成法または溶解-沈殿法によって粒度が100μｍ以下の多孔質または無孔の球状粉末のポリアミド粉末、特にＰＡ１１または12を製造する方法が記載されている。しかし、これらの粉末は溶剤を使用して得られ、従って、環境に対する影響は無視できない。
【００１９】
従って、上記の直接合成法、溶解-沈殿法あるいはプレポリマー粉砕法で得られる従来のＰＡ１１または12の粉末は全ての上記の要求条件を満たしていない。
【００２０】
再生可能な出発材料から得られるＰＡ１１の粉末にも、種々のポリアミド、ホモポリアミドまたはコポリアミドの粉末が存在する。例えば、完全に再生可能な出発材料、例えば植物油および脂肪酸から作ることができるモノマー１０．１０または１０．３６から成るポリアミドおよびコポリアミドを挙げることができる。
【００２１】
他の選択肢では、ポリアミド粉末を「混成物」にする。すなわち、部分的に再生可能な出発材料から作るポリアミドをベースにすることができる。例えばセバシン酸（ClO）のみを再生可能な材料起源にしたホモポリアミド ６．１０の場合である。また、コポリアミド11/l0.Tの場合にはテレフタル酸（T）だけが再生可能な材料起源ではない。
【００２２】
Arkema社ではこれらのコポリアミド粉末は凍結粉砕法で作られる。しかし、現在使われている製造プロセスでは30μｍ以下の平均粒度を有する粒子を得ることはできない。
【先行技術文献】
【特許文献】
【００２３】
【特許文献１】ドイツ特許第DE4421454号公報
【特許文献２】欧州特許第EP1847559号公報
【特許文献３】米国特許第US 6 127 513号明細書
【発明の概要】
【発明が解決しようとする課題】
【００２４】
本発明の目的は、再生可能な材料を起源とし、しかも性能が高い新規なポリアミド粉末またはコポリアミド粉末と、エネルギーやコストのかかる面倒な化学物質のハンドリングや技術を必要とせず、汚染物がないその製造方法を提供することにある。
本発明の他の目的は、単純で、迅速、簡単に実行できる（工程数が少ない）超微粉末の ＰＡ粉末の製造方法を提供することにある。
本発明のさらに他の目的は、所望の粉末粒度に応じて容易かつ迅速に調節可能で、粉末工業の既存の製造装置に容易に適応可能な、変更自在かつ自由度の高い方法を提供することにある。
【課題を解決するための手段】
【００２５】
本出願人は高性能なバイオ資源由来のポリアミドの製造に専門的知識を有している。本発明者は、再生可能な出発材料から誘導される新しい超微粒子のポリアミド粉末に見出した。この超微粒子ポリアミド粉末は特に化粧品、医薬品および香水の分野で使用さるが、これらの分野に限定されるものではない。
本発明者はさらに、平均直径が30μｍ以下のＰＡ粉末と、この粒子の製造方法とを見出した。
【発明を実施するための形態】
【００２６】
より正確には、本発明の対象は、少なくとも部分的に再生可能な材料に由来するポリアミドＰＡ（ホモポリアミドまたはコポリアミド）の粉末であり、本発明粒子は非球状（nonspherical）で、平均直径（体積平均直径）が30μｍ以下である。
【００２７】
本発明ポリアミド粉末は下記分子の少なくとも1つを含むのが好ましい：11-アミノウンデカン酸、n-ヘプチル-1l-アミノウンデカン酸、セバシン酸、デカンジアミン、脂肪酸ジアシッド、脂肪酸ダイマーおよびこれらの混成物。
【００２８】
本発明のポリアミドＰＡ粉末はＰＡ１１、ＰＡ １０．１０および以下のモノマーの少なくとも1つを含むコポリアミドの中から選択するのが好ましい：１１、１０．１０、１０．３６、６．１０、１０．Ｔおよびこれらの混成物。
【００２９】
上記ポリアミド（ホモポリアミドまたはコポリアミド）は完全に再生可能な材料に由来するのが好ましい。
本発明のポリアミド粉末はＰＡ１１であるのが好ましい。
本発明のポリアミドＰＡ粉末粒子の比表面積は1〜20m2/g、好ましくは2〜10m2/g、さらに好ましくは3〜6m2/gの範囲内にあるのが好ましい。
本発明のポリアミドＰＡ粉末粒子の体積平均直径は20μｍ以下、好ましくは５〜15μｍの範囲内にあるのが好ましい。
【００３０】
本発明のポリアミドＰＡ粉末粒子のＤＩＮ ＩＳＯ ７８７Ｎ規格に従って測定した粉末の吸収容量は50〜180gの油／100gのポリアミド粉末、好ましくは55〜110gの油／100gのポリアミド粉末、さらに好ましくは60〜90gの油／100gのポリアミド粉末の範囲内にあるのが好ましい。
本発明のポリアミドＰＡ粉末粒子の1トンの力で圧縮して圧密した時の破壊強度は100〜600ニュートン、好ましくは150〜500ニュートンの範囲内にあるのが好ましい。
本発明のポリアミドＰＡ粉末は14Ｃから成るのが好ましい。
本発明のポリアミドＰＡ粉末は再生可能な材料起源のカーボン量が少なくとも50％、好ましくは再生可能な材料起源のカーボンの量が少なくとも20％であるのが好ましい。
本発明のポリアミドＰＡ粉末の14Ｃの質量は少なくとも0.2×１０-10％、好ましくは0.6×１０-10％であるのが好ましい。
【００３１】
本発明の他の対象は、上記定義の粉末の化粧品、医薬品または香水での使用にある。上記粉末はコンパクト化粧処方（formulations cosmetiques comＰＡctes）の成形剤またはマティフアイニイング剤（matifying agent）として有利に使用できる。
【００３２】
本発明のさらに他の対象は上記定義の天然ポリアミド粉末の製造方法にある。本発明方法は固有粘度が0.5以下（アルケマ（Arkema）法でメタクレゾール中0.5 g/dl、25℃で測定）、好ましくは0.25〜0.5（アルケマ法でメタクレゾール中0.5 g/dl、25℃で測定）の範囲内にあるプレポリマー粉末を粉砕することから成る。
【００３３】
本発明方法では、粉砕前にプレポリマー粉末にシリカ、好ましくはヒュームドシリカを添加することができる。
本発明方法は大気中すなわち外界温度で粉砕することができる。
粉砕は空気ジェットミルで行うことができる。
本発明方法は、粉砕前に数平均分子量が5000グラム/モル以下、好ましくは500〜3000グラム/モル（溶剤としてHFIPを使用したサイズ排除クロマトグラおよび屈折測定法で求めた数平均分子質量）の範囲内で、固有粘度が0.5以下（Arkema法でメタクレゾール中で0.5g/dl、25℃で測定）のＰＡのプレポリマーを製造する。
【００３４】
本発明方法では、粉砕後に、粉砕されたプレポリマー粒子の粘度を粉末に要求される最終粘度へ再上昇させる。
この粘度の再上昇は乾燥機中で固相縮重合を行うことで有利に実行できる。本発明方法の各段階では溶剤を使用しない。
ＰＡ粉末の最終粒度は粉砕速度を調節することによって直接調節できる。
粉砕速度は粉砕機に組み込まれたセレクタで調節することができる。
【００３５】
本発明のさらに他の対象は、顔料、充填剤、抗酸化剤および粉末結合剤の中から選択される添加剤を含む上記定義の化粧用粉末にある。
この化粧用粉末はシリカ粉体を含むことができる。この化粧用粉末はファンデーションまたはアイシャドーを構成することができる。
【００３６】
本発明粉末は、コーテング、ペイント、腐蝕防止剤組成物、紙用添加剤、溶融による粉末凝集または照射による焼結での物品製作、電気泳動ゲル、多層複合材料、パッキング業界、おもちゃの業界、繊維産業、自動車産業および／または電子産業で有利には使用できる。
【００３７】
本発明のポリアミド（ホモポリアミドまたはコポリアミド）の粉末粒子は（完全または部分的に）植物起源の再生可能な出発材料に由来し、従って、再生可能な材料起源の炭素から成る点に特徴がある。
「ポリアミド」という用語はラクタム、アミノ酸またはジアミンと二酸の縮合生成物を意味し、互いにアミド基で結合した単位で形成される任意のポリマーである。
【００３８】
本発明の粉末組成物で完全に再生可能な材料起源のポリアミドとは下記を意味する：
（１）ラクタムまたはアミノ酸から得られる脂肪族ポリアミド（例えば１１−アミノウンデカン酸の縮重合で得られるＰＡ１１）；
（２）ジカルボン酸とジアミンとの縮合生成物（例えばＰＡ １０．１０、デカンジアミンとセバシン酸との縮合生成物、ＰＡ １０．３６、デカンジアミンと脂肪酸ダイマーの縮合生成物）；
（３）各種モノマー、例えば上記の各モノマーの重合で得られるコポリアミド、例えば下記のコポリアミド：ＰＡ１１/１０．１０、ＰＡ１１/１０．３６、ＰＡ １０．１０／１０．３６、アミノ−11-ウンデカン酸／n-ヘプチル-11-アミノウンデカン酸コポリアミド、再生可能な材料起源（少なくとも２つのモノマーから成る）のコポリアミド、特に下記文献に記載のコポリアミド
【特許文献４】フランス国特許出願第07.53319号公報
【００３９】
コポリアミドの「モノマー」という用語は「反復単位」を意味する。すなわち、ＰＡの反復単位の場合、ジアミンと二酸との組み合わせを意味する。これはジアミンと二酸との組み合わせ、すなわち、モノマーに対応するジアミン．二酸組み合せ（等モル量の）と考えることができる。これは二酸またはジアミンは個別には構造単位で、単独では重合するのには十分でないということで説明される。
【００４０】
再生可能な材料起源のアミノ酸の例としては下記を挙げることができる：例えばひまし油から得られる11-アミノウンデカン酸、例えばひまし油から得られる12-アミノドデカン酸、例えばオレイン酸のメタセシスで得られるデシレン酸から得られる10-アミノデカン酸、例えばオレイン酸から得られる9-アミノノナン酸。
【００４１】
再生可能な材料起源の二酸の例としては分子（Ｃｘ）の炭素数ｘに従って下記を挙げることができる：
C4：例えばグルコースから得られるコハク酸；
C6：例えばグルコースから得られるアジピン酸；
C7：例えばひまし油から得られるピメリン酸；
C9：例えばオレイン酸から得られる（オゾン分解）アゼライン酸；
ClO：例えばひまし油から得られるセバシン酸；
【００４２】
C11：例えばひまし油から得られるウンデカンジオン酸；
C12：例えばドデカン酸＝ラウリン酸（ひまし油：ココナッツ油、パーム油）のバイオ発酵で得られるドデカンジオン酸；
C13：例えばナタネ中のエルカ酸（オゾン分解）から得られるブラシル（brassylic）酸；
C14：例えばミリスチン酸（ひまし油、ココナッツ油、パーム油）のバイオ発酵で得られるテトラセバシン酸；
C16：例えばパルミチン酸（主としてにパーム油）のバイオ発酵で得られるヘキサデカンジオン酸；
C18：例えばステアリン酸（主として動物脂肪中に存在し、全ての植物油にわずかに存在する）のバイオ発酵で得られるオクタデカンジオン酸；
C20：例えばアラキジン酸（主として菜種油中）のバイオ発酵で得られるアイコサンジオン酸；
C22：例えばウンデシレン酸（ひまし油）のメタセシスで得られるドコサンジオン酸  C36：例えばクラフト法で変換された樹脂の副生成物から得られる脂肪酸ダイマー。
【００４３】
再生可能な材料起源のジアミンの例としては分子（Ｃｘ）の炭素数ｘに従って下記を挙げることができる：
C4：コハク酸のアミノ化で得られるブタンジアミン；
C5：（リシンからの）ペンタメチレンジアミン；および
上記の再生可能な材料起源の二酸のアミノ化で得られるジアミンのためのその他。
【００４４】
「部分的に再生可能な材料起源のポリアミド」すなわち一部のみが再生可能な材料に由来するポリアミド（「混成、mixte」ポリアミドという）には下記が含まれる：
（１）ジカルボン酸とジアミンの縮合生成物で、その一つまたは２つ（二酸またはジアミン）だけが再生可能な材料起源のもの。例えばＰＡ ６．１０の場合で、この場合、６．１０モノマーでセバシン酸のみが再生可能な材料起源で、ヘキサメチレンジアミンは石油化学に由来する；
【００４５】
（２）例えば上記の各種モノマー（再生可能または再生不可能または両者の混成物）の重合で得られるコポリアミド。これは例えばCoＰＡ ６．６、１０．１０の場合で、この場合の「６．６」モノマーは再生不可能な材料起源であるが、「１０．１０」モノマーは再生可能な材料起源である。また、例えばＰＡ１１/１０．Ｔの場合で、これは再生可能な材料起源「１１」モノマーと部分的に再生可能な材料起源の混成（「１０．Ｔ」モノマー以下から成る（デカンジアミンは再生可能な座起源であるが、テレフタル酸（Ｔ）はそうではない）。
【００４６】
以下の本発明の好ましい実施例では、本発明を完全に再生可能な材料起源であるＰＡ１１の粉末に関して一般的に説明するが、本発明がＰＡ１１の粉末に限定されないということは明らかである。すなわち、本発明は、粒子は非球形（nonspherical）で且つ体積平均直径は30μｍ以下である、完全または部分的（混成ポリアミドの場合）に再生可能な出発材料から得られるＰＡ（ホモポリアミドまたはコポリアミド）のすべての粉末を含む。
【００４７】
「再生可能な材料起源のポリアミド（ホモポリアミドまたはコポリアミド）粉末」とは、再生可能な材料起源のカーボンから成るポリアミドの粉末を意味する。
【００４８】
再生可能な出発材料から成る材料は14Ｃを含む点で化石原料に由来する材料とは違っている。生物（動物または植物）から得られる全ての炭素のサンプルは３つの同位元素：12Ｃ（約98.892％）、13Ｃ（約1.108％）および14Ｃ（痕跡量：1.2×10-12％）の混合物である。生物組織の14Ｃ／12Ｃ比は大気のそれと同じである。環境中では14Ｃは２つの優れた形：無機の形すなわち二酸化炭素（C02）の形と、有機の形すなわち有機分子中に一体化された炭素の形で存在する。
【００４９】
有機生物体中では炭素が環境と絶えず交換しているので、14Ｃ／12Ｃ比は新陳代謝によって一定に保たれる。大気中の14Ｃの比率は一定であるので、その比は生物中でも同じである。生きている間、生物は12Ｃと一緒に14Ｃも吸収し、14Ｃ／12Ｃ比の平均値は1.2×10-12に等しい。
【００５０】
12Ｃは安定しており、サンプル中の12Ｃ原子の数は経時敵に一定である。一方、14Ｃは放射性であり（生物中の炭素の１グラム当たり毎分、13.6個の14Ｃ同位元素が崩壊）、サンプル中のこの原子の数は下記の式に従って時間（t）の関数で減少する：
ｎ＝ｎｏ  ｅｘｐ（−ａｔ）
（ここで、ｎｏは材料（死ぬ運命にある生物、動物または植物）の14Ｃの数であり、ｎは時間ｔの開始時に残っている14Ｃ原子の数であり、aは壊変定数（または放射性定数）で、半減期に関連する）
【００５１】
半減期（または半減時間）は生物種の放射性核または不安定粒子の数が壊変によって半分に減少するまでの期間であり、この半減期Ｔ1/2は壊変定数ａに関連し、式ａＴ1/2＝Ｉｎ２で表される。14Ｃの半減期は5730年である。
【００５２】
14Ｃの半減期（Ｔ1/2）から考えると、植物出発材料の抽出からポリマー製造まで、さらにはちその使用終了時まで、14Ｃの含有量は一定である。
【００５３】
本出願人は、再生可能な材料起源のＣの質量を炭素の全質量に対して少なくとも20％を含む場合、好ましくは再生可能な材料起源のＣの質量を炭素の全質量に対して少なくとも50％を含む場合、そのポリマー（今の場合はポリアミド）は再生可能な出発材料に由来するとみなす。
【００５４】
換言すれば、14Ｃを少なくとも0.2×１０-10％含む場合、好ましくは0.6×１０-10％含む場合に、そのポリマー（今の場合はポリアミド）は再生可能な出発材料に由来する。
【００５５】
現在、サンプル中の14Ｃの含有量を測定する方法はとも２つある：
（１）  液体シンチレーションを用いたスペクトロメトリ：
この方法の基本は14Ｃの崩壊で生じた「β」粒子をカウントすることにある。質量（12Ｃの原子数）が分かっているサンプルに由来するβ線を一定時間測定する。この「放射能」は14Ｃ原子の数に比例し、それは求めることができる。サンプル中に存在する14Ｃはβ線を発し、それが液体発光物質（シンチレータ）と接触すると光子が出る。この光子は種々のエネルギー（O〜156Kev）を有し、14Ｃスペクトルを形成する。この方法にと２つの変形法があり、適当な吸収剤の溶液中で炭素化サンプルが予め出したＣ０2を測定するか、炭素化サンプルを予めベンゼンに変換してベンゼンを測定する。
【００５６】
（２）  マススペクトル分析：
サンプルをグラファイトまたはＣＯ2ガスにし、質量分析機で分析する。この方法では14Ｃイオンを12Ｃイオンから分離するための加速器と質量分析装置とを使用して、２つの同位元素の比を求める。
【００５７】
材料中の14Ｃの量を測定するこれらの方法はＡＳＴＭ規格Ｄ６８６．６（特にＤ６８６．６−０６）およびＡＳＴＭ規格Ｄ７０２６（特に７０２６−０４）に記載されている。これらの方法でサンプル中の14Ｃ／12Ｃ比を測定し、再生可能な材料が100％の参照サンプルの14Ｃ／12Ｃ比と比較することで、各サンプル中の再生可能な材料起源のCの相対百分比を求めることができる。
【００５８】
本発明のポリアミドの場合に好ましくは使用される測定方法はＡＳＴＭ規格Ｄ６８６．６−０６（「加速付き質量分析」）に記載のマススペクトル分析である。
【００５９】
本発明のポリアミド、例えばＰＡ１１の粉末粒子は不規則な非球状（nonspherical）形状を有する。この粒子は鋭いエッジをも有さず、触覚的にすべり効果、ころがり効果を有する。
【００６０】
本発明のポリアミド粒子の平均直径（体積平均直径）は30μm以下、好ましくは20μm以下、より好ましくは5μm〜15μmの範囲、さらに好ましくはほぼ10μmであるのが好ましい。
【００６１】
本発明の粉末粒子の比表面積は1〜20m2/g、好ましくは２〜10m2/g、さらに好ましくは３〜６m2/gの範囲内にある。この粒子の吸収能（ＤＩＮ  ＩＳＯ規格787Nに従って測定）は55〜110gの油／100gのＰＡ粉末の範囲内、好ましくは60〜90gの油／100gのＰＡ粉末の範囲内である。
【００６２】
本発明粉末は皮脂腺分泌物 （sebum） 制御性、さらにはマスティファイイング （matifying、マスチック化）効果を有する。従って、本発明粉末は化粧および／またはヒトのスキンケア、特に、顔、首およびボディー用化粧品、医薬品または香水製品（例えばボディーまたは足用香料粉末）に極めて完全に適用することができる。
【００６３】
本発明粉末は従来のポリアミド粉末と比較して、その形状、粒度およびその比表面積が良く、感覚が改良され、さらには圧密性（compactage）および吸油性が改良される。
【００６４】
直径がほぼ10μｍのＰＡ１２（再生不可能な材料起源）およびＰＡ１１（再生可能な材料起源）の粉末を自由な形式で10人の人から成る訓練された官能パネリストが査定した。
下記に示した評価基準を使用して、１から10までのスケールで査定した。このスケールでは「１」はのび性（etalement）、被覆性（pouvoir couvrant）、柔軟性（veloute）が劣ることを表し、「10」はのび性、被覆性、滑らかさが優れていることを表す。
【００６５】
のび（etalement）が容易：
定義：  粉末を広げるのが容易であることで特徴付けられる。
プロトコル：  粉末をへらの先端に採り、それを小箱に入れ、薄層に広げる。
価値判断：粉末を広げる（すべる感覚）がどれくらい簡単かを記録する。
【００６６】
被覆能（pouvoir couvrant）：
定義：皮膚を白く均一にカバーする粉末特性を特徴付ける。
プロトコル：粉末をへらの先端に採り、小箱に入れ、手で広げる（手で粉末を前方に広げる運動）。
価値判断：のびの均一性とカバーの均一性を視覚的に評価する。
【００６７】
柔軟性（veloute）
定義：一定期間、最初のすべる感覚（ベルベット感覚、クリーム性）が変らないことで特徴付けられる。
プロトコル：不，待つを指の間に採り、圧力を加えずに小さな円運動を行う。
価値判断：一定期間での柔らかさを人の感覚で評価する。
【００６８】
【表１】
0006051193.tif 000002
【００６９】
上記の官能性分析結果は、本発明方法で得たポリアミド11粉末は特許文献１（ドイツ特許第DE4421454号公報）に記載の方法に従って粉砕して得たポリアミド12粉末に比較して、柔軟性（滑らかさ）が同じレベルにあることを示している。ポリアミド１１およびポリアミド１２は類似した感覚性状を示している。
【００７０】
さらに、粉砕したポリアミド11の粉末はポリアミド12の粉末よりのび性に優れているが、それに関連して被覆性が劣り、自然な仕上げになる。この特徴は粒度分布に関係し、本発明方法では粉砕条件の関数で簡単に調節することができる。
【００７１】
さらに、本発明のＰＡ粉末は、その粒子の形状が非球状であるため、従来方法で得られる他のポリアミド粉末（形状が球形）と比較して、圧密性が改良され、その結果、圧密化粧品の構成粉末、特にファンデーションまたはアイシャドーで使用することができる。
【００７２】
従って、粉末を1トンの圧力で一方向に圧密したときの破壊強度は100〜600ニュートン、好ましくは150〜500ニュートンの範囲である。
この圧縮能は下記の方法で評価する：
１．圧密化
圧密化は0.5±0.002gの各粉末を用いて直径が13mmのディスクで実行する。圧縮は３つの相で実行する：
１回目の圧縮は1トンで行う：この最初の圧縮相では圧密体（コンパクト、compact）に対する圧力は極めて急速に低下する（空気の減少、粉末の最適積配置化）。５秒後に圧力を開放する。
第２回目の圧縮は1トンで行う：粉末が圧密され、圧力はほとんど低下しない。５秒後に圧力を開放する。
第３回目の圧縮では粉末に1トンの圧力を５秒間加える。
上記の３回の圧縮後、粉末は直径が13mm、厚さが4.5mmの形の錠剤に圧密される。
【００７３】
２．圧密体の凝集力の測定
得られた各圧密体は医薬で錠剤を特徴付けるために極めて一般的に使用されているの機械的テスト（直径方向の破断テストまたは「脆化」テスト）でテストした。このテストは錠剤が破断するまで圧縮方向に直角に（すなわち圧密体の耳に）力を加える。下記の［表２］は各種ポリアミド粉末の破壊強度の結果を示す。
【００７４】
【表２】
0006051193.tif 000003
【００７５】
［表２］は球形のＰＡ１２の粉末は圧密化できないことを示している。球形のＰＡ１１の粉末でも同じである。それに対して本発明の新しい方法で得られたＰＡ１１粉末はきわめて良く圧密化されている。すなわち、脂肪族化合物の添加無しで、機械的に圧縮するだけで錠剤が得られる。得られた錠剤の機械強度は、圧縮特性をよくするために開発した多孔質回転楕円体のポリアミド12粉末で得られた機械強度にわずかに劣るだけである。従って、本発明のＰＡ１１粉末は圧密剤（agent compactage）、特に圧密粉末化粧処方に適している。
【００７６】
本発明のＰＡ１１の粉末はさらに、有利なエマルション特性も有している。すなわち、本発明のＰＡ１１の粉末は連続脂肪質相から成るエマルションのベトベトした粘着性が減少し、皮膚上で粉状艶消し仕上げが得られ、本発明粉末を含む処方の使用を完全に楽なものに変える。
【００７７】
事実、連続脂肪質相から成る化粧組成物は多くの場合、塗布に問題があり、消費者の使用が制限される。皮膚表面上での連続したベトついた膜は油性の粘着した感覚を与え、今日の消費者には受入れられない。さらに、ギラついた油性の概観はクリームの化粧／美容特性を損なう。この粘着性のために、デークリームまたはナイトクリームを塗布した後のメイキャップでは皮膚上で化粧品をのばすのが難しくなる。従って、化粧がうまくいかず、不均一になる。さらに、時間の経過とともに化粧の耐久性が悪くなり、化粧の色が変化し、失なわれる。
【００７８】
連続脂肪質相から成る上記組成物の油っこく、べたついた粘着性の外概を減らすためにシリコンオイルのような揮発性オイルを加えることは公知であるが、それらは連続脂肪質相と一緒に保護をする役割はなく、肌の湿潤性を保持することもない。さらに、肌に湿潤性およびみずみずしさを与えるために上記組成物に一般に加えるポリオールは、上記組成物の化粧オイルに加えて、肌には望ましくない粘着効果を肌に常に与える。
【００７９】
従って、上記のスキンを保護する役目をすると同時に、感覚上および美容上の上記課題に応えることができる化粧組成物を作ることが重要である。上記の技術的課題は本発明の細かな粉末を含む水／油エマルションで解決できる。特に、化粧組成物のオイルおよび／またはポリオールに起因するベト付きと粘着性を大幅に減らすことができる。この効果はオイル種類、揮発性タイプか否か、無機、動物、植物または合成の起源か、炭化水素、シリコーンまたはフルオロオイルかに関わりなく観測される。
【００８０】
例えば、水/シリコーン・エマルションおよびグリセリンを含む下記処方（以下、「組成物１」という）を挙げることができる：
【表３】
0006051193.tif 000004
【００８１】
連続脂肪質相から成るエマルションに本発明ＰＡ粉末を添加したときの効果を各種組成物の官能解析によって測定した。各組成物の官能性プロフィルを５人の専門家パネラーが下記に従って研究した：
（１）  製品の塗布中（油っこさ、浸透の速さ）；
（２）  塗布直後（肌のかがやき、肌の柔らかさ、肌のべたつき）。
【００８２】
各組成物は一つのシリーズを成す全てのテストを比較して盲検で分析した。種々の評価基準（クライテリア）は０から８までのスケールで評価した。値０はその判定基準（例えば、脂っこさがないという感覚）が該当しないことを表し、値８はその判定基準（例えば、脂っこさが非常に高いという感覚）が極めて顕著な傾向にあることを表す。
【００８３】
［表４］は本発明粉末を含む連続脂肪質相から成るエマルション（組成物１）を塗布した場合と、本発明粉末を含んでいない同じエマルション（対照）を塗布した場合の挙動を比較した結果を示している。
【００８４】
組成物１は3.5％のポリアミド粉末（実施例７に対応）を含み、粉砕後に粘度を上昇させて、溶液粘度（アルケマ法で0.5g/dlのメタクレゾール中で25℃で測定）を0.8にしたものである。
【００８５】
【表４】
0006051193.tif 000005
【００８６】
本発明のＰＡ１１粉末の固有の特徴によってそれを効果的な量だけ含む組成物は塗布したときに柔らかな感じがし、肌に塗布した時に（例えば２〜３回の操作だけで）非常に急速に吸収され、肌を艶消し仕上げすることができる。従来の粉末のマスチック（matified）粉末と比較して、ＰＡ１１粉末はより柔らかさ（ベルベット効果）を与え、特に気がつかない自然な仕上がりになる。消費者はより自然な化粧を求める傾向にある。従って、本発明の非球形粉末は化粧品、特に人の化粧品に適している。本発明粉末を用いることで塗布の仕方および肌の仕上げが人間らしいものにできる。
【００８７】
本発明粉末は化粧の分野（女性用および／または男性用）で使用できるが、その特性、特に粒度、圧密性、再生可能な材料起源であることが要求される他の任意の分野で使用できる。
【００８８】
その例として、本発明粉末は特にコーテング（錆止め、ペイント、その他）に適している。本発明粉末はさらに、紙用添加剤、電気泳動、溶融または焼結による粉末の凝集法、例えばレーザー光線（レーザー焼結）による物品の製造で使用できる。本発明粉末はさらに、複合材料、特に、複数の層から成る材料の層の間のスペーサとして使用できる。さらに、パッケージングの分野、おもちゃの分野、繊維工業、自動車工業および電子工業での使用もできる。
【００８９】
本発明の他の対象は、上記定義のポリアミド粉末の製造方法にある。本発明法方法の特徴は固有粘度が低いプレポリマーの粉末を粉砕する点にある。
【００９０】
以下では本発明の製造方法を本発明の好ましい（しかし、それに限定されるものではない）実施例であるポリアミド11の粉末の製造方法で説明するが、その同じ方法を他のタイプのホモポリアミドまたはコポリアミドの製造の場合にも適用できるということは言うまでもない。
【００９１】
ポリアミド11は公知のように１１−アミノウンデカン酸またはラクタム１１の縮重合で得られる。本発明方法の一つの実施例で使用されるプレポリマーは数平均分子量が小さくかつ粘度が低いポリアミド11である。
【００９２】
同様に、その他のコポリアミドの粉末を製造する場合には、本発明方法で数平均分子量が小さくかつ粘度が低いCoＰＡのプレポリマーを使用する。このCoＰＡプレポリマーは少なくとも２つのモノマーから成り、その一つが主成分（すなわちCoＰＡの全重量に対する重量百分率が50％以上）であるのが好ましい。この主成分のモノマーはCoＰＡの融点があまりに低くないもの、例えば170℃程度のもので、本発明の粉砕を凍結粉砕条件下で実行する必要がないものを選択するのが有利である。CoＰＡの主成分モノマーは11-アミノウンデカン酸であるのが好ましい。
【００９３】
粘度が低いプレポリマーは粉砕が簡単にでき、従来のポリアミドの粉砕方法より厳しくない条件で粉砕できるという利点がある。
【００９４】
本発明のプレポリマー（ＰＡ１１、その他）はＧＣで測定した数平均分子量（Mn）が5000g／モル以下、好ましくは500〜3000グラム／モルの範囲内にある。
【００９５】
「粘度が低い」とはプレポリマーの固有粘度が0.5以下（メタクレゾール中、0.5g/dlで、25℃で測定）であることを意味する。
【００９６】
プレポリマーの固有粘度は0.25〜0.50の範囲、好ましくは0.30〜0.45の範囲内にあるのが有利である。このポリアミドの固有粘度は意図する用途に応じて必要に応じてさらに下げることができる。すなわち、本発明方法では、出発材料のプレポリマーの粘度が低くなる程、粉砕がより簡単になり、得られるＰＡ粉末の平均直径がより小さくなる。本発明方法は柔軟性または変更可能性に優れているので、目的とする粉末の粒度に応じて出発材料のプレポリマーの粘度を調節すれば十分である。
【００９７】
粘度の低いプレポリマーを得るには、例えばオートクレーブ中に30〜50％の水と一緒に11-アミノウンデカン酸を、必要に応じてリン酸等の触媒を添加して入れる。一般に、本発明方法では触媒の添加は必要でなく、リン触媒の添加のない系から出発することができる。上記混合物を10バールの圧力下で約190℃の温度まで加熱する。水を留出し、反応装置を脱気する。除去した蒸気を再凝縮して秤量する。除去した蒸気がプレポリマーの所望粘度に対応する一定量に達するまで、除去した蒸気の量をモニターする。所定粘度を有するプレポリマーを抜出す。排出弁の所ではプレポリマーは溶融しており、それを水蒸気効果下に冷却し、再び固体にする。固化したプレポリマーを造粒機または粉砕機に通して、3mm以下の平均直径を有する粗い粉末にする。
【００９８】
この段階で、得られたプレポリマーをコンパウンディングして、例えば顔料、抗酸化剤、粉末結合剤のような全ての添加剤を加えるのが有利である。この粉末から全ての色の製品を製造できる。このコンパウンディングの本質はＰＡと添加剤を溶融相（例えば加熱したスリーブ中で２本のスクリューで）混合することにある。次いで、混合物を冷水が循環する２本の鋼ローラやカンンダー装置を用いて冷却する。次に、プレポリマーを顆粒にし、粗粉砕した後に、粉砕機へ供給することがきる。粉砕機へのＰＡの供給は２重弁式システムを用いて連続的に行うことができる。
【００９９】
本発明の粉砕は大気中での粉砕すなわち外界温度（約25℃）で実行される。この大気中での粉砕によって、粉末粒子の表面に鋭いエッジが形成されるのを防ぐことができ、これが感覚、特に、得られた粉末の肌触りに対して影響する。
【０１００】
さらに、本発明方法は、溶媒媒体への溶解／沈殿法に比べて、環境への影響が非常に少ない。すなわち、溶解／沈殿法では一般に化石燃料から得られる大量の溶剤を加熱し、冷却する必要がある。この溶剤は再循環回路が何度か再利用できたとしても、最終的には除去しなければならない。
【０１０１】
本発明方法で使用する粉砕装置は粉末の製造に適した任意のタイプにすることができる。本発明の好ましい実施例では粉砕は、一般に8.5バール（8.5×105Ｐａ）の圧縮空気が供給される互いに対向する２つのノズルを有する対向空気ジェットミル（broyeur a jets d'air opposes）で実行される。使用する空気はフィルターを通して乾燥し、汚染菌を入れないようにするのが好ましい。ノズルに空気の代わりに他の任意の適切な気体を供給することができる。プレポリマーはノズルから出る空気で直接輸送することができる。プレポリマー粒子は対向空気ジェットの作用下で互いに衝突し、粒度を下げ、鋭いエッジのない不規則な形の最終形状になる。
【０１０２】
粉砕装置の大きさや使用する気体の入口速度は流動性が良く、所望粒度が得られるように調節する。例えば、粉砕で消費される動力は粉末１ｋｇ当たり約１〜２kW.hである。
この種の粉砕装置はポリマー業界で広く一般的に使用されている。対向空気ジェットミルは粒度分布の幅が狭い細かな粉末の製造に特に適している。機械的粉砕機の相対速度（インパクトミルで140ｍ/s以下、逆回転粉砕機で250m/s以下)に対して、本発明方法で使用する対向空気ジェットミルでは相対粉砕速度をはるかに高くすることができ、400ｍ/s以上にすることができる。
【０１０３】
対向空気ジェットミルは、所望粒度を得るために粉砕速度を直接調節することができる選別機またはセレクタを一体で有するのが有利である。これに対して、一般では追加の装置を直列に加える必要がある。セレクタは本発明で選択した規格に合わない直径の粒子を粉砕チャンバのフィード系へ戻し、本発明で設定した粒度を有する粒子を空気フィルターで回収する。例えば、この空気フィルターの底部のバッグで粉末を直接回収することができる。本発明方法に従った調節閾値は所望粒度を得るための粉砕速度と、粉砕チャンバ中に一定量の生成物を維持するための供給速度である。粉砕速度はセレクタの所で直接調節でき、本発明方法中に粉末の粒度を変える遷移は極めて迅速に実行できる。この対向空気ジェットミルを使用することで本発明方法の生産性を改善することができる。
【実施例】
【０１０４】
以下、本発明の好ましい実施例を示すが、本発明が下記実施例に限定されるものではない。
書き実施例で使用した粉砕機は対向空気ジェットミル（２ノズル）で、その空気吐出量は実質的に1250m3/hである（モデル：MultiNO 6240、メーカ：Schuttgutveredelung NOLL GmbH）。
【０１０５】
実施例１
Ｄ５０＝８μｍの粉末を製造する。このＤ５０は体積平均寸法、すなわち、被検査粒子群を正確に２に分ける粒度値を表す。
当業者は２、３分で８μｍのＤ５０を得るためのセレクタ速度をセットできる。15kgの粉末のバッグ（袋）を４つ（すなわち全体で60kg）を生産速度60kg/hで作った（従って、消費されたエネルギーは粉末１kg当たりの２kW.h）。セレクタ速度は1900回転数／分である。生産中、Ｄ５０は極めて安定している：
バッグNo.1：  Ｄ５０＝8.06 μｍ
バッグNo.2：  Ｄ５０＝8.07 μm
バッグNo.3：  Ｄ５０＝8.11 μm
バッグNo.4：  Ｄ５０＝8.10 μm
【０１０６】
実施例２
Ｄ５０＝12μmの粉末を製造した。
セレクタ速度1150回転数／分で生産速度は100kg／h。15kgの４つのバックすなわち60kgを製造した。
【０１０７】
実施例３
Ｄ５０＝10μmの粉末を製造した。
セレクタ速度1450回転数／分で生産速度は150kg／h。
Ｄ５０値は安定している：
バッグNo.1：  Ｄ５０＝  10.33μm
バッグNo.2：  Ｄ５０＝  10.1 μm
バッグNo.3：  Ｄ５０＝  10.08μm
バッグNo.4：  Ｄ５０＝  10.33μm
等
【０１０８】
さらに、空気ジェットミルは粉砕具がないので、そのクリーニングおよび維持は容易であり、従来の器具の磨耗の問題はなく、粉末汚染の危険もない。空気ジェットミルには可動金属部品を用いた粉砕機と比較して、金属粒子による粉末の汚染の危険を避けることができる。本発明方法のこの実施例を用いることで本発明ポリアミド粉末の純度と、天然性および再生可能性品質は保存される。
本発明で使用する粉砕装置がこの実施例に限定れるものではなく、発明で定義の粉末を得ることが可能であれば、他の任意の装置、例えばボールミル、ロッドミル、ローラーミル、その他を使用することもできる。
【０１０９】
本発明方法の粉砕装置では30μm以下、好ましくは20μm以下の平均直径を有する粉末粒子を得ることができる。本発明方法では平均直径は５μm以下にすることができる。本発明方法で得られる粉末粒子の平均直径は所望する用途に応じて選択される。例えば、化粧品用の場合の粉末粒子の平均直径は５〜15μmの範囲が有利であり、好ましくはほぼ10μmにすることができる。
【０１１０】
本発明方法の一実施例では、超微粒子グレードの「加工性」を改善するために、粉砕前にプレポリマー粉末にシリカ（好ましくはヒュームドシリカ）をさらに加えることができる。このシリカの量は全重量（ＰＡ−シリカ）に対して１質量％である。その例としては会社DEGUSSA Evonik社からAEROSIL（例えばAerosil R972）の名称で市販の製品や、CABOT社からCAB-O-SILの名称で市販の製品を挙げることができる。
【０１１１】
本発明の好ましい実施例では、粉砕後に得られる粉末を乾燥機中で固相縮合重合させる。この段階（「乾燥」段階ともよばれる）は粉砕されたプレポリマー粒子の粘度を上昇させる役目をする。この粘度上昇段階では粉末を例えば回転乾燥機中で約20mbarの絶対圧力の減圧下（すなわち2×103ＰＡ）で粉末の所望最終粘度に従った時間、加熱（約150℃の温度）する。本発明では粘度を上昇させる他の適切な方法を当然使用でき、例えば窒素パージ下の加熱、回転二重円錐乾燥、攪拌二重円錐乾燥機を用いた乾燥等を使用できる。
【０１１２】
本発明方法の好ましい実施例では、乾燥時に生じた集塊、その他の大径粒子を除去するために分別（篩い分け）を行う。こうして得られたＰＡ粉末（ホモポリアミドまたはコポリアミド粉末）は例えばバッグ（袋）に包装することができる。
本発明はさらに、再生可能な材料起源の高性能の粉末（特に化粧品用粉末）を製造する方法を提供する。この本発明方法では初期製品（プレポリマー）には化学的な変換はほとんど行わず、主として機械的一次変換、例えば粉砕または機械的濾過を行う。本発明方法は溶解と沈殿の２つの段階を避けることができ、溶剤の使用も必要としない。従って、環境にやさしい。さらに、本発明の粉末製造方法は残渣がわずかで、その残渣も容易に再循環できる。
【０１１３】
本発明の粉末はさらに、天然物（果実粉末、イネ粉末、バンブー粉末、その他）に比較して、合成材料の利点を有する。すなわち、特性（特に不純物）を合成条件によって完全に制御できる。本発明方法は毒性またはアレルギー性化合物による汚染の危険を制限できる。従って、本発明方法で得られた粉末は細菌学または菌類学的な見解から汚染がなく、後で汚染除去段階や保存剤を添加する必要がない。
【０１１４】
実施例４〜７は本発明方法の別の実施例を示し（これら実施例に限定されるものではない）、レーザー回折法を用いたCilas 920の粒径分析計で得られる粉末の粒度特徴を示す。これら実施例で用いた粉砕機は対向空気ジェットミル（２ノズル）である。この粉砕機は小型のパイロット粉砕機である（モデル：MultiNO 1290、メーカ：SchuttgutveredelungNOLL GMBH）（空気速度はほぼ100m3/h）。
【０１１５】
実施例４
相対粘度（Arkema法で0.5g/dlのメタクレゾール中で25℃で測定）が0.45であるチップの形をしたポリアミド11（製品Ａ）のプレポリマーを鋼ロッド式二重円錐粉砕機にバッチで粉砕した。数時間回転運転した後、粉末を取り出した。Cilas 920粒径分析計で測定した粒度は以下の通り：
Ｄ５０＝15.6μm、Ｄ１０＝7.6μm、Ｄ９０＝26.2 μm
【０１１６】
実施例５
上記の製品Ａ（実施例４参照）を粉砕／選別機を用いて予め90μm近傍の平均直径に予備粉砕した後、Aerosil 972（DEGUSSA AG社）を加えた。添加量はＰＡ１１＋シリカの全重量に対して質量比で１％である。この粉末を対向空気ジェットミルに供給した。圧縮空気は有効５バールで吐出速度100Nm3/hであり、分別機の回転速度は9000回転数／分である。Cilas 920の粒径分析計で測定した粉末粒度は以下の通り：
Ｄ５０＝10μm、Ｄ１０＝ 1.6μm、Ｄ９０＝ 19.6μm
【０１１７】
実施例６
相対粘度（Arkema法で0.5g/dlのメタクレゾール中で25℃で測定）が0.3であるチップの形をしたポリアミド11（製品Ｂ）のプレポリマーに１重量％のAerosil 972を加えた。この粉末を対向空気ジェットミルに供給した。圧縮空気は有効５バールで吐出速度100Nm3/hであり、分別機の回転速度は9000回転数／分である。Cilas 920の粒径分析計で測定した粉末粒度は以下の通り：
Ｄ５０＝5.1μm、Ｄ１０＝1.2μm、Ｄ９０＝11.5μm
【０１１８】
実施例７
相対粘度（Arkema法で0.5g/dlのメタクレゾール中で25℃で測定）が0.3であるチップの形をしたポリアミド11（製品Ｂ）のプレポリマーに１重量％のAerosil 972を加えた。この粉末を対向空気ジェットミルに供給した。有効５バールに圧縮した空気の吐出速度は100Nm3/hで、分別機の回転速度は6000回転数／分である。Cilas 920の粒径分析計で測定した粉末粒度は以下の通り：
Ｄ５０＝8.9μm、Ｄ１０＝1.5μm、Ｄ９０＝18.4μm
【０１１９】
本発明の超微細なポリアミド粉末の製造方法を用いることで石油の消費量を減らすことができ、エネルギー使用量を減らすことができ、栽培植物から得た材料を使用することが可能になる、さらに、生産コストが低下し、エネルギーバランスを良くなる。